(57)【要約】【課題】良好な特性を備えた、新たな構造の半導体装置を提供することを目的の一とする。【解決手段】酸化物半導体層と、酸化物半導体層と電気的に接続するソース電極およびドレイン電極と、酸化物半導体層、ソース電極およびドレイン電極を覆うゲート絶縁層と、ゲート絶縁層上のゲート電極と、を有し、ソース電極およびドレイン電極は、その側面が酸化された酸化領域を有する半導体装置である。なお、ソース電極およびドレイン電極の酸化領域は、３００ＭＨｚ以上３００ＧＨｚ以下の高周波電力、および、酸素とアルゴンの混合ガスを用いたプラズマ処理により形成されたものであることが望ましい。【選択図】図１
2020092285.tif 000002
【特許請求の範囲】
【請求項１】
トランジスタを有する半導体装置であって、
酸化物半導体層と、
前記酸化物半導体層の上方に配置されたゲート電極層と、
前記酸化物半導体層と電気的に接続された、ソース電極層及びドレイン電極層と、
前記ソース電極層と接する領域を有する第１の絶縁層と、
前記ドレイン電極層と接する領域を有する第２の絶縁層と、を有し、
前記第１の絶縁層の上面及び側面、前記第２の絶縁層の上面及び側面、前記ソース電極層の側面、前記ドレイン電極層の側面、及び前記酸化物半導体層の上面は、第３の絶縁層と接する領域を有する、半導体装置。
【請求項２】
トランジスタを有する半導体装置であって、
酸化物半導体層と、
前記酸化物半導体層の上方に配置されたゲート電極層と、
前記酸化物半導体層と電気的に接続された、ソース電極層及びドレイン電極層と、
前記ソース電極層と接する領域を有する第１の絶縁層と、
前記ドレイン電極層と接する領域を有する第２の絶縁層と、
前記ソース電極層の上方且つ前記ドレイン電極層の上方に配置された第３の絶縁層と、
前記酸化物半導体層の下方に配置された第４の絶縁層と、を有し、
前記第１の絶縁層の上面及び側面、前記第２の絶縁層の上面及び側面、前記ソース電極層の側面、前記ドレイン電極層の側面、前記酸化物半導体層の上面、及び前記第４の絶縁層の上面は、前記第３の絶縁層と接する領域を有する、半導体装置。
【請求項３】
トランジスタを有する半導体装置であって、
酸化物半導体層と、
前記酸化物半導体層の上方に配置されたゲート電極層と、
前記酸化物半導体層と電気的に接続された、ソース電極層及びドレイン電極層と、
前記ソース電極層と接する領域を有する第１の絶縁層と、
前記ドレイン電極層と接する領域を有する第２の絶縁層と、を有し、
前記第１の絶縁層の上面及び側面、前記第２の絶縁層の上面及び側面、前記ソース電極層の側面、前記ドレイン電極層の側面、及び前記酸化物半導体層の上面は、第３の絶縁層と接する領域を有し、
前記酸化物半導体層は、前記第３の絶縁層と接する第１の領域と、前記ソース電極層と接する第２の領域と、前記ドレイン電極層と接する第３の領域とを有し、
前記第１の領域の膜厚は、前記第２の領域の膜厚及び前記第３の領域の膜厚よりも小さい、半導体装置。
【請求項４】
トランジスタを有する半導体装置であって、
酸化物半導体層と、
前記酸化物半導体層の上方に配置されたゲート電極層と、
前記酸化物半導体層と電気的に接続された、ソース電極層及びドレイン電極層と、
前記ソース電極層と接する領域を有する第１の絶縁層と、
前記ドレイン電極層と接する領域を有する第２の絶縁層と、
前記ソース電極層の上方且つ前記ドレイン電極層の上方に配置された第３の絶縁層と、
前記酸化物半導体層の下方に配置された第４の絶縁層と、を有し、
前記第１の絶縁層の上面及び側面、前記第２の絶縁層の上面及び側面、前記ソース電極層の側面、前記ドレイン電極層の側面、前記酸化物半導体層の上面、及び前記第４の絶縁層の上面は、前記第３の絶縁層と接する領域を有し、
前記酸化物半導体層は、前記第３の絶縁層と接する第１の領域と、前記ソース電極層と接する第２の領域と、前記ドレイン電極層と接する第３の領域とを有し、
前記第１の領域の膜厚は、前記第２の領域の膜厚及び前記第３の領域の膜厚よりも小さい、半導体装置。
【発明の詳細な説明】
【技術分野】
【０００１】
発明の技術分野は、半導体装置及びその作製方法に関する。ここで、半導体装置とは、半
導体特性を利用することで機能する素子および装置全般を指すものである。
【背景技術】
【０００２】
金属酸化物は多様に存在し、さまざまな用途に用いられている。酸化インジウムはよく知
られた材料であり、液晶表示装置などに必要とされる透明電極の材料として用いられてい
る。
【０００３】
金属酸化物の中には半導体特性を示すものがある。半導体特性を示す金属酸化物としては
、例えば、酸化タングステン、酸化錫、酸化インジウム、酸化亜鉛などがあり、このよう
な金属酸化物をチャネル形成領域に用いた薄膜トランジスタが既に知られている（例えば
、特許文献１乃至特許文献４、非特許文献１等参照）。
【０００４】
ところで、金属酸化物には、多元系酸化物も知られている。例えば、ホモロガス相を有す
るＩｎＧａＯ３（ＺｎＯ）ｍ（ｍ：自然数）は、Ｉｎ、ＧａおよびＺｎを有する多元系酸
化物半導体として知られている（例えば、非特許文献２乃至非特許文献４等参照）。
【０００５】
そして、上記のようなＩｎ−Ｇａ−Ｚｎ系酸化物で構成される酸化物半導体も、薄膜トラ
ンジスタのチャネル形成領域に適用可能であることが確認されている（例えば、特許文献
５、非特許文献５および非特許文献６等参照）。
【先行技術文献】
【特許文献】
【０００６】
【特許文献１】特開昭６０−１９８８６１号公報
【特許文献２】特開平８−２６４７９４号公報
【特許文献３】特表平１１−５０５３７７号公報
【特許文献４】特開２０００−１５０９００号公報
【特許文献５】特開２００４−１０３９５７号公報
【非特許文献】
【０００７】
【非特許文献１】Ｍ．  Ｗ．  Ｐｒｉｎｓ，  Ｋ．  Ｏ．  Ｇｒｏｓｓｅ−Ｈｏｌｚ，  Ｇ．  Ｍｕｌｌｅｒ，  Ｊ．  Ｆ．  Ｍ．  Ｃｉｌｌｅｓｓｅｎ，  Ｊ．  Ｂ．  Ｇｉｅｓｂｅｒｓ，  Ｒ．  Ｐ．  Ｗｅｅｎｉｎｇ，  ａｎｄ  Ｒ．  Ｍ．  Ｗｏｌｆ、「Ａ  ｆｅｒｒｏｅｌｅｃｔｒｉｃ  ｔｒａｎｓｐａｒｅｎｔ  ｔｈｉｎ−ｆｉｌｍ  ｔｒａｎｓｉｓｔｏｒ」、  Ａｐｐｌ．  Ｐｈｙｓ．  Ｌｅｔｔ．、１７  Ｊｕｎｅ  １９９６、  Ｖｏｌ．６８  ｐ．３６５０−３６５２
【非特許文献２】Ｍ．  Ｎａｋａｍｕｒａ，  Ｎ．  Ｋｉｍｉｚｕｋａ，  ａｎｄ  Ｔ．  Ｍｏｈｒｉ、「Ｔｈｅ  Ｐｈａｓｅ  Ｒｅｌａｔｉｏｎｓ  ｉｎ  ｔｈｅ  Ｉｎ２Ｏ３−Ｇａ２ＺｎＯ４−ＺｎＯ  Ｓｙｓｔｅｍ  ａｔ  １３５０℃」、Ｊ．  Ｓｏｌｉｄ  Ｓｔａｔｅ  Ｃｈｅｍ．、１９９１、Ｖｏｌ．９３，  ｐ．２９８−３１５
【非特許文献３】Ｎ．  Ｋｉｍｉｚｕｋａ，  Ｍ．  Ｉｓｏｂｅ，  ａｎｄ  Ｍ．  Ｎａｋａｍｕｒａ、「Ｓｙｎｔｈｅｓｅｓ  ａｎｄ  Ｓｉｎｇｌｅ−Ｃｒｙｓｔａｌ  Ｄａｔａ  ｏｆ  Ｈｏｍｏｌｏｇｏｕｓ  Ｃｏｍｐｏｕｎｄｓ，  Ｉｎ２Ｏ３（ＺｎＯ）ｍ（ｍ＝３，４，  ａｎｄ  ５），  ＩｎＧａＯ３（ＺｎＯ）３，  ａｎｄ  Ｇａ２Ｏ３（ＺｎＯ）ｍ（ｍ＝７，８，９，  ａｎｄ  １６）  ｉｎ  ｔｈｅ  Ｉｎ２Ｏ３−ＺｎＧａ２Ｏ４−ＺｎＯ  Ｓｙｓｔｅｍ」、  Ｊ．  Ｓｏｌｉｄ  Ｓｔａｔｅ  Ｃｈｅｍ．、１９９５、Ｖｏｌ．１１６，  ｐ．１７０−１７８
【非特許文献４】中村真佐樹、君塚昇、毛利尚彦、磯部光正、「ホモロガス相、ＩｎＦｅＯ３（ＺｎＯ）ｍ（ｍ：自然数）とその同型化合物の合成および結晶構造」、固体物理、１９９３年、Ｖｏｌ．２８、Ｎｏ．５、ｐ．３１７−３２７
【非特許文献５】Ｋ．  Ｎｏｍｕｒａ，  Ｈ．  Ｏｈｔａ，  Ｋ．  Ｕｅｄａ，  Ｔ．  Ｋａｍｉｙａ，  Ｍ．  Ｈｉｒａｎｏ，  ａｎｄ  Ｈ．  Ｈｏｓｏｎｏ、「Ｔｈｉｎ−ｆｉｌｍ  ｔｒａｎｓｉｓｔｏｒ  ｆａｂｒｉｃａｔｅｄ  ｉｎ  ｓｉｎｇｌｅ−ｃｒｙｓｔａｌｌｉｎｅ  ｔｒａｎｓｐａｒｅｎｔ  ｏｘｉｄｅ  ｓｅｍｉｃｏｎｄｕｃｔｏｒ」、ＳＣＩＥＮＣＥ、２００３、Ｖｏｌ．３００、ｐ．１２６９−１２７２
【非特許文献６】Ｋ．  Ｎｏｍｕｒａ，  Ｈ．  Ｏｈｔａ，  Ａ．  Ｔａｋａｇｉ，  Ｔ．  Ｋａｍｉｙａ，  Ｍ．  Ｈｉｒａｎｏ，  ａｎｄ  Ｈ．  Ｈｏｓｏｎｏ、「Ｒｏｏｍ−ｔｅｍｐｅｒａｔｕｒｅ  ｆａｂｒｉｃａｔｉｏｎ  ｏｆ  ｔｒａｎｓｐａｒｅｎｔ  ｆｌｅｘｉｂｌｅ  ｔｈｉｎ−ｆｉｌｍ  ｔｒａｎｓｉｓｔｏｒｓ  ｕｓｉｎｇ  ａｍｏｒｐｈｏｕｓ  ｏｘｉｄｅ  ｓｅｍｉｃｏｎｄｕｃｔｏｒｓ」、ＮＡＴＵＲＥ、２００４、Ｖｏｌ．４３２  ｐ．４８８−４９２
【発明の概要】
【発明が解決しようとする課題】
【０００８】
ところで、現状の酸化物半導体を用いたトランジスタは、実用に十分な特性を有している
とは言い難く、Ｓ値やオンオフ比、信頼性などのトランジスタの諸特性に関して、より優
れたものが求められている。
【０００９】
そこで、開示する発明の一態様は、良好な特性を備えた、新たな構造の半導体装置を提供
することを目的の一とする。
【００１０】
または、新たな構造の半導体装置の作製方法を提供することを目的の一とする。
【課題を解決するための手段】
【００１１】
発明の一態様である酸化物半導体を用いたトランジスタは、ソース電極またはドレイン電
極の側面が酸化されたことにより、Ｓ値やオンオフ比、信頼性などにおいて優れた特性を
示すものである。具体的には、例えば、次のような構成とすることができる。
【００１２】
本発明の一態様は、酸化物半導体層と、酸化物半導体層と電気的に接続するソース電極お
よびドレイン電極と、酸化物半導体層、ソース電極およびドレイン電極を覆うゲート絶縁
層と、ゲート絶縁層上のゲート電極と、を有し、ソース電極およびドレイン電極は、その
側面が酸化された酸化領域を有する半導体装置である。なお、上記の酸化領域は、酸化物
半導体層への酸素の供給と共に形成されるものである。
【００１３】
上記において、ソース電極およびドレイン電極の酸化領域は、３００ＭＨｚ以上３００Ｇ
Ｈｚ以下の高周波電力、および、酸素とアルゴンの混合ガスを用いたプラズマ処理により
形成されたものであることが望ましい。また、ソース電極およびドレイン電極の上に、平
面形状がソース電極およびドレイン電極と略同一の保護絶縁層を有することが望ましい。
なお、「略同一」の表現は、厳密に同一であることを要しない趣旨で用いるものであり、
同一と見なすことができる範囲が含まる。例えば、一のエッチング処理によって形成され
る場合の差異は許容される。
【００１４】
また、上記において、酸化物半導体層の水素濃度は５×１０１９／ｃｍ３以下であること
が望ましい。また、オフ電流は１×１０−１３Ａ以下であることが望ましい。
【００１５】
本発明の一態様は、基板上に酸化物半導体層を形成し、酸化物半導体層と電気的に接続す
るソース電極およびドレイン電極を形成し、ソース電極およびドレイン電極の側面を酸化
した後に、酸化物半導体層、ソース電極およびドレイン電極を覆うゲート絶縁層を形成し
、ゲート絶縁層上にゲート電極を形成する、半導体装置の作製方法である。なお、ソース
電極およびドレイン電極の側面を酸化する際に、酸化物半導体層への酸素の供給が行われ
る。
【００１６】
上記において、ソース電極およびドレイン電極の側面の酸化は、３００ＭＨｚ以上３００
ＧＨｚ以下の高周波電力、および、酸素とアルゴンの混合ガスを用いたプラズマ処理によ
って行われることが望ましい。
【００１７】
また、上記において、ソース電極およびドレイン電極上に、平面形状がソース電極および
ドレイン電極と略同一の保護絶縁層を形成することが望ましい。
【００１８】
また、上記において、酸化物半導体層の水素濃度を５×１０１９／ｃｍ３以下とすること
により、オフ電流を１×１０−１３Ａ以下とすることが望ましい。
【００１９】
なお、本明細書等において「上」や「下」の用語は、構成要素の位置関係が「直上」また
は「直下」であることを限定するものではない。例えば、「ゲート絶縁層上の第１のゲー
ト電極」の表現であれば、ゲート絶縁層とゲート電極との間に他の構成要素を含むものを
除外しない。また、「上」「下」の用語は説明の便宜のために用いる表現に過ぎず、特に
言及する場合を除き、その上下を入れ替えたものも含む。
【００２０】
また、本明細書等において「電極」や「配線」の用語は、これらの構成要素を機能的に限
定するものではない。例えば、「電極」は「配線」の一部として用いられることがあり、
その逆もまた同様である。さらに、「電極」や「配線」の用語は、複数の「電極」や「配
線」が一体となって形成されている場合なども含む。
【００２１】
また、「ソース」や「ドレイン」の機能は、異なる極性のトランジスタを採用する場合や
、回路動作において電流の方向が変化する場合などには入れ替わることがある。このため
、本明細書においては、「ソース」や「ドレイン」の用語は、入れ替えて用いることがで
きるものとする。
【００２２】
なお、本明細書等において、「電気的に接続」には、「何らかの電気的作用を有するもの
」を介して接続されている場合が含まれる。ここで、「何らかの電気的作用を有するもの
」は、接続対象間での電気信号の授受を可能とするものであれば、特に制限を受けない。
【００２３】
例えば、「何らかの電気的作用を有するもの」には、電極や配線をはじめ、トランジスタ
などのスイッチング素子、抵抗素子、インダクタ、キャパシタ、その他の各種機能を有す
る素子などが含まれる。
【発明の効果】
【００２４】
開示する発明の一態様では、酸化物半導体層に酸素を供給することで、酸化物半導体を用
いたトランジスタの特性をさらに向上させている。ここで、当該酸素の供給処理は、酸化
物半導体を用いたトランジスタにおいて、ソース電極またはドレイン電極の側面が酸化さ
れるという形になって現れる。
【００２５】
また、ソース電極またはドレイン電極の側面が酸化されることにより、ゲート絶縁層の薄
膜化やカバレッジ不良などに起因して生じ得る、ゲート電極と、ソース電極またはドレイ
ン電極のショートを防止することが可能である。
【００２６】
このように、酸化物半導体層に酸素を供給することで、優れた特性を有する新たな構造の
半導体装置を実現することができる。
【図面の簡単な説明】
【００２７】
【図１】半導体装置を説明するための断面図である。
【図２】半導体装置の作製工程を説明するための断面図である。
【図３】半導体装置の作製工程を説明するための断面図である。
【図４】酸化物半導体を用いたトランジスタの断面図である。
【図５】図４のＡ−Ａ’断面におけるエネルギーバンド図（模式図）である。
【図６】（Ａ）ゲート（ＧＥ１）に正の電圧（ＶＧ＞０）が与えられた状態を示し、（Ｂ）ゲート（ＧＥ１）に負の電圧（ＶＧ＜０）が与えられた状態示す図である。
【図７】真空準位と金属の仕事関数（φＭ）、酸化物半導体の電子親和力（χ）の関係を示す図である。
【図８】シリコン（Ｓｉ）において、ホットキャリア注入に要するエネルギーを示す図である。
【図９】Ｉｎ−Ｇａ−Ｚｎ−Ｏ系の酸化物半導体（ＩＧＺＯ）において、ホットキャリア注入に要するエネルギーを示す図である。
【図１０】炭化シリコン（４Ｈ−ＳｉＣ）において、ホットキャリア注入に要するエネルギーを示す図である。
【図１１】短チャネル効果に関するデバイスシミュレーションの結果を示す図である。
【図１２】短チャネル効果に関するデバイスシミュレーションの結果を示す図である。
【図１３】Ｃ−Ｖ特性を示す図である。
【図１４】Ｖｇと（１／Ｃ）２との関係を示す図である。
【図１５】半導体装置を用いた電子機器を説明するための図である。
【図１６】プラズマ処理によって形成される酸化領域の厚みと処理時間との関係を示す図である。
【発明を実施するための形態】
【００２８】
本発明の実施の形態の一例について、図面を用いて以下に説明する。但し、本発明は以下
の説明に限定されず、本発明の趣旨およびその範囲から逸脱することなくその形態および
詳細を様々に変更し得ることは当業者であれば容易に理解される。従って、本発明は以下
に示す実施の形態の記載内容に限定して解釈されるものではない。
【００２９】
また、図面等において示す各構成の、位置、大きさ、範囲などは、理解の簡単のため、実
際の位置、大きさ、範囲などを表していない場合がある。このため、開示する発明は、必
ずしも、図面等に開示された位置、大きさ、範囲などに限定されない。
【００３０】
なお、本明細書等における「第１」、「第２」、「第３」などの序数は、構成要素の混同
を避けるために付すものであり、数的に限定するものではないことを付記する。
【００３１】
（実施の形態１）
本実施の形態では、開示する発明の一態様に係る半導体装置の構成および作製方法につい
て、図１乃至図３を参照して説明する。
【００３２】
＜半導体装置の構成＞
図１は、半導体装置の構成の一例であるトランジスタ１５０を示す断面図である。なお、
トランジスタ１５０は、ｎ型トランジスタとして説明するが、ｐ型トランジスタを採用し
ても良い。
【００３３】
トランジスタ１５０は、基板１００上に絶縁層１０２を介して設けられた酸化物半導体層
１０４ａと、酸化物半導体層１０４ａと電気的に接続するソース電極またはドレイン電極
１０６ａ、ソース電極またはドレイン電極１０６ｂと、ソース電極またはドレイン電極１
０６ａ、ソース電極またはドレイン電極１０６ｂを覆うゲート絶縁層１１２と、ゲート絶
縁層１１２上のゲート電極１１４と、を有する（図１参照）。
【００３４】
また、トランジスタ１５０上には、層間絶縁層１１６および層間絶縁層１１８が設けられ
ている。
【００３５】
ここで、ソース電極またはドレイン電極１０６ａ、ソース電極またはドレイン電極１０６
ｂは、それぞれ、その側面が酸化された酸化領域１１０を有する。当該酸化領域１１０を
有することにより、ゲート絶縁層の薄膜化やカバレッジ不良などに起因して生じ得る、ゲ
ート電極と、ソース電極またはドレイン電極のショートを防止することが可能である。
【００３６】
また、酸化物半導体層１０４ａは、水素などの不純物が十分に除去され、酸素が供給され
ることにより高純度化されたものであることが望ましい。具体的には、酸化物半導体層１
０４ａの水素濃度は５×１０１９／ｃｍ３以下、望ましくは５×１０１８／ｃｍ３以下、
より望ましくは５×１０１７／ｃｍ３以下とする。なお、水素濃度が十分に低減され、酸
素が供給されることにより高純度化された酸化物半導体層１０４ａでは、一般的なシリコ
ンウェハ（リンやボロンなどの不純物元素が微量に添加されたシリコンウェハ）における
キャリア濃度（１×１０１４／ｃｍ３程度）と比較して、十分に小さいキャリア濃度の値
（例えば、１×１０１２／ｃｍ３未満、望ましくは、１×１０１１／ｃｍ３以下）をとる
。このように、ｉ型化または実質的にｉ型化された酸化物半導体を用いることで、極めて
優れたオフ電流特性のトランジスタ１５０を得ることができる。例えば、ドレイン電圧Ｖ
ｄが＋１Ｖまたは＋１０Ｖの場合であって、ゲート電圧Ｖｇが−５Ｖから−２０Ｖの範囲
では、オフ電流は１×１０−１３Ａ以下である。なお、上述の酸化物半導体層１０４ａ中
の水素濃度は、二次イオン質量分析法（ＳＩＭＳ：Ｓｅｃｏｎｄａｒｙ  Ｉｏｎ  Ｍａｓ
ｓ  Ｓｐｅｃｔｒｏｓｃｏｐｙ）で測定したものである。
【００３７】
なお、酸化物半導体層を構成する酸化物半導体は、非単結晶構造であれば特に限定されな
い。例えば、非晶質構造、微結晶（マイクロクリスタル、ナノクリスタルなど）構造、多
結晶構造、非晶質中に微結晶や多結晶が含まれる構造、非晶質構造の表面に微結晶や多結
晶が形成された構造など、各種構造を適用することができる。
【００３８】
＜半導体装置の作製方法＞
次に、トランジスタ１５０の作製方法について図２および図３を参照して説明する。
【００３９】
まず、基板１００上に、絶縁層１０２を成膜する。そして、絶縁層１０２上に酸化物半導
体層１０４を成膜する（図２（Ａ）参照）。
【００４０】
基板１００は、絶縁表面を有する基板であればよく、例えば、ガラス基板とすることがで
きる。ガラス基板は無アルカリガラス基板であることが好ましい。無アルカリガラス基板
には、例えば、アルミノシリケートガラス、アルミノホウケイ酸ガラス、バリウムホウケ
イ酸ガラス等のガラス材料が用いられる。他にも、基板１００として、セラミック基板、
石英基板、サファイア基板等の絶縁体でなる絶縁性基板、シリコン等の半導体材料でなる
半導体基板の表面を絶縁材料で被覆したもの、金属やステンレス等の導電体でなる導電性
基板の表面を絶縁材料で被覆したものを用いることができる。また、作製工程の熱処理に
耐えられることを条件に、プラスチック基板を用いることもできる。
【００４１】
絶縁層１０２は下地として機能するものであり、ＣＶＤ法やスパッタリング法等を用いて
成膜することができる。また、絶縁層１０２は、酸化珪素、窒化珪素、酸化窒化珪素、窒
化酸化珪素、酸化アルミニウム、酸化ハフニウム、酸化タンタルなどを含むように形成す
るのが好適である。なお、絶縁層１０２は、単層構造としても良いし、積層構造としても
良い。絶縁層１０２の厚さは特に限定されないが、例えば、１０ｎｍ以上５００ｎｍ以下
とすることができる。ここで、絶縁層１０２は必須の構成要素ではないから、絶縁層１０
２を設けない構成とすることも可能である。
【００４２】
なお、絶縁層１０２に水素や水などが含まれると、水素の酸化物半導体層への侵入や、水
素による酸化物半導体層中の酸素の引き抜きなどが生じ、トランジスタの特性が悪化する
おそれがある。よって、絶縁層１０２は、できるだけ水素や水を含まないように成膜する
ことが望ましい。
【００４３】
例えば、スパッタリング法などを用いる場合には、処理室内の残留水分を除去した状態で
絶縁層１０２を成膜することが望ましい。また、処理室内の残留水分を除去するためには
、クライオポンプ、イオンポンプ、チタンサブリメーションポンプなどの、吸着型の真空
ポンプを用いることが望ましい。ターボポンプにコールドトラップを加えたものを用いて
もよい。クライオポンプなどを用いて排気した処理室は、水素や水などが十分に除去され
ているため、絶縁層１０２に含まれる不純物の濃度を低減することができる。
【００４４】
また、絶縁層１０２を成膜する際には、水素や水などの不純物が、濃度ｐｐｍ程度（望ま
しくは、濃度ｐｐｂ程度）にまで低減された高純度ガスを用いることが望ましい。
【００４５】
酸化物半導体層１０４としては、四元系金属酸化物であるＩｎ−Ｓｎ−Ｇａ−Ｚｎ−Ｏや
、三元系金属酸化物であるＩｎ−Ｇａ−Ｚｎ−Ｏ、Ｉｎ−Ｓｎ−Ｚｎ−Ｏ、Ｉｎ−Ａｌ−
Ｚｎ−Ｏ、Ｓｎ−Ｇａ−Ｚｎ−Ｏ、Ａｌ−Ｇａ−Ｚｎ−Ｏ、Ｓｎ−Ａｌ−Ｚｎ−Ｏや、二
元系金属酸化物であるＩｎ−Ｚｎ−Ｏ、Ｓｎ−Ｚｎ−Ｏ、Ａｌ−Ｚｎ−Ｏ、Ｚｎ−Ｍｇ−
Ｏ、Ｓｎ−Ｍｇ−Ｏ、Ｉｎ−Ｍｇ−Ｏや、Ｉｎ−Ｏ、Ｓｎ−Ｏ、Ｚｎ−Ｏなどを用いた酸
化物半導体層を適用することができる。また、上記酸化物半導体層にＳｉＯ２を含ませて
も良い。
【００４６】
また、酸化物半導体層１０４として、ＩｎＭＯ３（ＺｎＯ）ｍ（ｍ＞０）で表記される材
料を含む薄膜を用いることができる。ここで、Ｍは、Ｇａ、Ａｌ、ＭｎおよびＣｏから選
ばれた一または複数の金属元素を示す。例えば、Ｍとしては、Ｇａ、ＧａおよびＡｌ、Ｇ
ａおよびＭｎ、ＧａおよびＣｏなどを適用することができる。なお、ＩｎＭＯ３（ＺｎＯ
）ｍ（ｍ＞０）で表記される材料のうち、ＭとしてＧａを含むものを、Ｉｎ−Ｇａ−Ｚｎ
−Ｏ酸化物半導体と呼び、その薄膜をＩｎ−Ｇａ−Ｚｎ−Ｏ酸化物半導体膜（Ｉｎ−Ｇａ
−Ｚｎ−Ｏ非晶質膜）などと呼ぶ場合がある。
【００４７】
本実施の形態では、酸化物半導体層１０４としてＩｎ−Ｇａ−Ｚｎ−Ｏ系の酸化物半導体
成膜用ターゲットを用いて、非晶質の酸化物半導体層をスパッタ法により成膜することと
する。なお、非晶質の酸化物半導体層中にシリコンを添加することで、その結晶化を抑制
することができるから、例えば、ＳｉＯ２を２重量％以上１０重量％以下含むターゲット
を用いて酸化物半導体層１０４を形成しても良い。
【００４８】
酸化物半導体層１０４をスパッタリング法で成膜するためのターゲットとしては、例えば
、酸化亜鉛を主成分とする金属酸化物のターゲットを用いることができる。また、Ｉｎ、
Ｇａ、およびＺｎを含む酸化物半導体成膜用ターゲット（組成比として、Ｉｎ２Ｏ３：Ｇ
ａ２Ｏ３：ＺｎＯ＝１：１：１［ｍｏｌ比］、または、Ｉｎ：Ｇａ：Ｚｎ＝１：１：０．
５［ａｔｏｍ比］）などを用いることもできる。また、Ｉｎ、Ｇａ、およびＺｎを含む酸
化物半導体成膜用ターゲットとして、Ｉｎ：Ｇａ：Ｚｎ＝１：１：１［ａｔｏｍ比］、ま
たはＩｎ：Ｇａ：Ｚｎ＝１：１：２［ａｔｏｍ比］の組成比を有するターゲットなどを用
いても良い。酸化物半導体成膜用ターゲットの充填率は９０％以上１００％以下、好まし
くは９５％以上（例えば９９．９％）である。充填率の高い酸化物半導体成膜用ターゲッ
トを用いることにより、緻密な酸化物半導体層１０４が成膜される。
【００４９】
酸化物半導体層１０４の成膜雰囲気は、希ガス（代表的にはアルゴン）雰囲気、酸素雰囲
気、または、希ガス（代表的にはアルゴン）と酸素との混合雰囲気とするのが好適である
。具体的には、例えば、水素、水、水酸基、水素化物などの不純物が、濃度ｐｐｍ程度（
望ましくは濃度ｐｐｂ程度）にまで除去された高純度ガス雰囲気を用いるのが好適である
。
【００５０】
酸化物半導体層１０４の成膜の際には、減圧状態に保持された処理室内に基板を保持し、
基板温度を１００℃以上６００℃以下好ましくは２００℃以上４００℃以下に熱する。そ
して、処理室内の残留水分を除去しつつ水素および水が除去されたスパッタガスを導入し
、金属酸化物をターゲットとして酸化物半導体層１０４を成膜する。基板を熱しながら酸
化物半導体層１０４を成膜することにより、酸化物半導体層１０４に含まれる不純物濃度
を低減することができる。また、スパッタリングによる損傷が軽減される。処理室内の残
留水分を除去するためには、吸着型の真空ポンプを用いることが好ましい。例えば、クラ
イオポンプ、イオンポンプ、チタンサブリメーションポンプなどを用いることができる。
また、ターボポンプにコールドトラップを加えたものを用いてもよい。クライオポンプを
用いて排気した処理室は、水素や水などが除去されており、酸化物半導体層１０４中の不
純物濃度を低減できる。
【００５１】
酸化物半導体層１０４の成膜条件としては、例えば、基板とターゲットとの距離が１００
ｍｍ、圧力が０．６Ｐａ、直流（ＤＣ）電力が０．５ｋＷ、雰囲気が酸素（酸素流量比率
１００％）雰囲気、といった条件を適用することができる。なお、パルス直流（ＤＣ）電
源を用いると、成膜時に発生する粉状物質（パーティクル、ゴミともいう）が軽減でき、
膜厚分布も均一となるため好ましい。酸化物半導体層１０４の厚さは、２ｎｍ以上２００
ｎｍ以下、好ましくは５ｎｍ以上３０ｎｍ以下とする。ただし、適用する酸化物半導体材
料や用途などにより適切な厚さは異なるから、その厚さは、用いる材料や用途などに応じ
て選択すればよい。
【００５２】
なお、酸化物半導体層１０４をスパッタ法により成膜する前には、アルゴンガスを導入し
てプラズマを発生させる逆スパッタを行い、絶縁層１０２の表面の付着物を除去するのが
好適である。ここで、逆スパッタとは、通常のスパッタにおいては、スパッタターゲット
にイオンを衝突させるところ、逆に、処理表面にイオンを衝突させることによってその表
面を改質する方法のことをいう。処理表面にイオンを衝突させる方法としては、アルゴン
雰囲気下で処理表面側に高周波電圧を印加して、基板付近にプラズマを生成する方法など
がある。なお、アルゴン雰囲気に代えて窒素、ヘリウム、酸素などによる雰囲気を適用し
てもよい。
【００５３】
次に、マスクを用いたエッチングなどの方法によって酸化物半導体層１０４を加工して、
島状の酸化物半導体層１０４ａを形成する（図２（Ｂ）参照）。
【００５４】
酸化物半導体層１０４のエッチングには、ドライエッチング、ウェットエッチングのいず
れを用いても良い。もちろん、その両方を組み合わせて用いることもできる。酸化物半導
体層１０４を所望の形状にエッチングできるよう、材料に合わせてエッチング条件（エッ
チングガスやエッチング液、エッチング時間、温度等）は適宜設定する。
【００５５】
ドライエッチングとしては、平行平板型ＲＩＥ（Ｒｅａｃｔｉｖｅ  Ｉｏｎ  Ｅｔｃｈｉ
ｎｇ）法や、ＩＣＰ（Ｉｎｄｕｃｔｉｖｅｌｙ  Ｃｏｕｐｌｅｄ  Ｐｌａｓｍａ：誘導結
合型プラズマ）エッチング法などを用いることができる。この場合にも、エッチング条件
（コイル型の電極に印加される電力量、基板側の電極に印加される電力量、基板側の電極
温度等）は適宜設定する必要がある。
【００５６】
ドライエッチングに用いることができるエッチングガスには、例えば、塩素を含むガス（
塩素系ガス、例えば塩素（Ｃｌ２）、塩化硼素（ＢＣｌ３）、四塩化珪素（ＳｉＣｌ４）
、四塩化炭素（ＣＣｌ４）などがある。また、フッ素を含むガス（フッ素系ガス、例えば
四弗化炭素（ＣＦ４）、弗化硫黄（ＳＦ６）、弗化窒素（ＮＦ３）、トリフルオロメタン
（ＣＨＦ３）など）、臭化水素（ＨＢｒ）、酸素（Ｏ２）、これらのガスにヘリウム（Ｈ
ｅ）やアルゴン（Ａｒ）などの希ガスを添加したガス、などを用いても良い。
【００５７】
ウェットエッチングに用いることができるエッチング液としては、燐酸と酢酸と硝酸を混
ぜた溶液、アンモニア−過酸化水素水混合液（３１重量％過酸化水素水：２８重量％アン
モニア水：水＝５：２：２）などがある。また、ＩＴＯ０７Ｎ（関東化学社製）などのエ
ッチング液を用いてもよい。
【００５８】
その後、酸化物半導体層１０４ａに対して、第１の熱処理を行うことが望ましい。この第
１の熱処理によって酸化物半導体層１０４ａ中の水（水酸基を含む）や水素などを除去す
ることができる。第１の熱処理の温度は、３００℃以上７５０℃以下、好ましくは４００
℃以上７００℃以下とする。例えば、抵抗発熱体などを用いた電気炉に基板１００を導入
し、酸化物半導体層１０４ａに対して窒素雰囲気下４５０℃において１時間の熱処理を行
う。この間、酸化物半導体層１０４ａは大気に触れさせず、水や水素の混入が行われない
ようにする。
【００５９】
熱処理装置は電気炉に限られず、加熱されたガスなどの媒体からの熱伝導、または熱輻射
によって、被処理物を加熱する装置であっても良い。例えば、ＧＲＴＡ（Ｇａｓ  Ｒａｐ
ｉｄ  Ｔｈｅｒｍａｌ  Ａｎｎｅａｌ）装置、ＬＲＴＡ（Ｌａｍｐ  Ｒａｐｉｄ  Ｔｈｅ
ｒｍａｌ  Ａｎｎｅａｌ）装置等のＲＴＡ（Ｒａｐｉｄ  Ｔｈｅｒｍａｌ  Ａｎｎｅａｌ
）装置を用いることができる。ＬＲＴＡ装置は、ハロゲンランプ、メタルハライドランプ
、キセノンアークランプ、カーボンアークランプ、高圧ナトリウムランプ、高圧水銀ラン
プなどのランプから発する光（電磁波）の輻射により、被処理物を加熱する装置である。
ＧＲＴＡ装置は、高温のガスを用いて熱処理を行う装置である。気体としては、アルゴン
などの希ガス、または窒素のような、熱処理によって被処理物と反応しない不活性気体が
用いられる。
【００６０】
例えば、第１の熱処理として、６５０℃以上７００℃以下の高温に熱した不活性ガス雰囲
気中に基板を投入し、数分間熱した後、当該不活性ガス雰囲気から基板を取り出すＧＲＴ
Ａ処理を行ってもよい。ＧＲＴＡ処理を用いると短時間での高温熱処理が可能となる。ま
た、短時間の熱処理であるため、基板の耐熱温度を超える温度条件であっても適用が可能
となる。例えば、ガラス基板を用いる場合、耐熱温度（歪み点）を超える温度では基板の
シュリンクが問題となるが、短時間の熱処理の場合にはこれは問題とならない。なお、処
理中に、不活性ガスを、酸素を含むガスに切り替えても良い。酸素を含む雰囲気において
第１の熱処理を行うことで、酸素欠損に起因する欠陥を低減することができるためである
。
【００６１】
なお、不活性ガス雰囲気としては、窒素、または希ガス（ヘリウム、ネオン、アルゴン等
）を主成分とする雰囲気であって、水、水素などが含まれない雰囲気を適用するのが望ま
しい。例えば、熱処理装置に導入する窒素や、ヘリウム、ネオン、アルゴン等の希ガスの
純度を、６Ｎ（９９．９９９９％）以上、好ましくは７Ｎ（９９．９９９９９％）以上（
すなわち、不純物濃度が１ｐｐｍ以下、好ましくは０．１ｐｐｍ以下）とする。
【００６２】
第１の熱処理の条件、または酸化物半導体層を構成する材料によっては、酸化物半導体層
が結晶化し、微結晶または多結晶となる場合もある。例えば、結晶化率が９０％以上、ま
たは８０％以上の微結晶の酸化物半導体層となる場合もある。また、第１の熱処理の条件
、または酸化物半導体層を構成する材料によっては、結晶成分を含まない非晶質の酸化物
半導体層となる場合もある。
【００６３】
また、非晶質の酸化物半導体（例えば、酸化物半導体層の表面）に微結晶（粒径１ｎｍ以
上２０ｎｍ以下（代表的には２ｎｍ以上４ｎｍ以下））が混在する酸化物半導体層となる
場合もある。このように、非晶質中に微結晶を混在させ、配列させることで、酸化物半導
体層の電気的特性を変化させることも可能である。
【００６４】
例えば、Ｉｎ−Ｇａ−Ｚｎ−Ｏ系の酸化物半導体成膜用ターゲットを用いて酸化物半導体
層を形成する場合には、電気的異方性を有するＩｎ２Ｇａ２ＺｎＯ７の結晶粒が配向した
微結晶領域を形成することで、酸化物半導体層の電気的特性を変化させることができる。
上記微結晶領域は、例えば、Ｉｎ２Ｇａ２ＺｎＯ７結晶のｃ軸が酸化物半導体層の表面に
垂直な方向をとるように配向した領域とするのが好適である。このように結晶粒を配向さ
せた領域を形成することで、酸化物半導体層の表面に平行な方向の導電性を向上させ、酸
化物半導体層の表面に垂直な方向の絶縁性を向上させることができる。また、このような
微結晶領域は、酸化物半導体層中への水や水素などの不純物の侵入を抑制する機能を有す
る。
【００６５】
なお、上述の微結晶領域を有する酸化物半導体層は、ＧＲＴＡ処理による酸化物半導体層
の表面加熱によって形成することができる。また、Ｚｎの含有量がＩｎまたはＧａの含有
量より小さいスパッタターゲットを用いることで、より好適に形成することが可能である
。
【００６６】
酸化物半導体層に対する第１の熱処理は、島状の酸化物半導体層１０４ａに加工する前の
酸化物半導体層１０４に行うこともできる。その場合には、第１の熱処理後に、加熱装置
から基板１００を取り出し、フォトリソグラフィ工程を行うことになる。
【００６７】
なお、上記第１の熱処理は、脱水化処理、脱水素化処理などと呼ぶこともできる。当該脱
水化処理、脱水素化処理は、酸化物半導体層の形成後、酸化物半導体層１０４ａ上にソー
ス電極またはドレイン電極を積層させた後、ソース電極またはドレイン電極上にゲート絶
縁層を形成した後、などのタイミングにおいて行うことが可能である。また、このような
脱水化処理、脱水素化処理は、一回に限らず複数回行っても良い。
【００６８】
次に、酸化物半導体層１０４ａに接するように導電層１０６を成膜した後、導電層１０６
上に絶縁層１０８を形成する（図２（Ｃ）参照）。なお、絶縁層１０８は必須の構成要素
ではないが、後に形成されるソース電極またはドレイン電極の側面を選択的に酸化させる
ためには有効である。
【００６９】
導電層１０６は、スパッタ法をはじめとするＰＶＤ法や、プラズマＣＶＤ法などのＣＶＤ
法を用いて形成することができる。また、導電層１０６は、アルミニウム、クロム、銅、
タンタル、チタン、モリブデン、タングステンから選ばれた元素や、上述した元素を成分
とする合金等を用いて形成することができる。マンガン、マグネシウム、ジルコニウム、
ベリリウム、トリウムのいずれか一または複数を含む材料を用いてもよい。また、アルミ
ニウムに、チタン、タンタル、タングステン、モリブデン、クロム、ネオジム、スカンジ
ウムから選ばれた元素を一または複数含有させた材料を用いてもよい。
【００７０】
また、導電層１０６は、導電性の金属酸化物を用いて成膜しても良い。導電性の金属酸化
物としては、酸化インジウム（Ｉｎ２Ｏ３）、酸化スズ（ＳｎＯ２）、酸化亜鉛（ＺｎＯ
）、酸化インジウム酸化スズ合金（Ｉｎ２Ｏ３―ＳｎＯ２、ＩＴＯと略記する場合がある
）、酸化インジウム酸化亜鉛合金（Ｉｎ２Ｏ３―ＺｎＯ）、または、これらの金属酸化物
材料にシリコン若しくは酸化シリコンを含有させたものを用いることができる。
【００７１】
導電層１０６は、単層構造であっても良いし、２層以上の積層構造としてもよい。例えば
、シリコンを含むアルミニウム膜の単層構造、アルミニウム膜上にチタン膜が積層された
２層構造、チタン膜とアルミニウム膜とチタン膜とが積層された３層構造などが挙げられ
る。ここでは、チタン膜とアルミニウム膜とチタン膜の３層構造を適用することとする。
【００７２】
なお、酸化物半導体層１０４ａと導電層１０６との間には、酸化物導電層を成膜してもよ
い。酸化物導電層と導電層１０６は、連続して形成すること（連続成膜）が可能である。
このような酸化物導電層を設けることで、ソース領域またはドレイン領域の低抵抗化を図
ることができるため、トランジスタの高速動作が実現される。
【００７３】
絶縁層１０８は、ＣＶＤ法やスパッタリング法等を用いて成膜することができる。また、
絶縁層１０８は、酸化珪素、窒化珪素、酸化窒化珪素、窒化酸化珪素、酸化アルミニウム
、酸化ハフニウム、酸化タンタルなどを含むように成膜するのが好適である。なお、絶縁
層１０８は、単層構造としても良いし、積層構造としても良い。絶縁層１０８の厚さは特
に限定されないが、例えば、１０ｎｍ以上５００ｎｍ以下とすることができる。
【００７４】
次に、導電層１０６および絶縁層１０８を選択的にエッチングして、ソース電極またはド
レイン電極１０６ａ、ソース電極またはドレイン電極１０６ｂ、絶縁層１０８ａ、絶縁層
１０８ｂを形成する。そして、酸化物半導体層１０４ａに酸素を供給すべく酸化処理を行
う。当該酸化処理によって、ソース電極またはドレイン電極１０６ａ、および、ソース電
極またはドレイン電極１０６ｂの一部には酸化領域１１０が形成される（図２（Ｄ）参照
）。また、点線で示すように、酸化物半導体層１０４ａ中には酸素が供給された領域が形
成される。なお、上記酸素が供給された領域の範囲は、酸化物半導体層１０４ａを構成す
る材料や、酸化処理の条件などによって様々に変化する。例えば、酸化物半導体層１０４
ａの下部界面にまで酸素を供給することも可能である。
【００７５】
エッチングに用いるマスク形成時の露光には、紫外線やＫｒＦレーザ光やＡｒＦレーザ光
を用いるのが好適である。特に、チャネル長（Ｌ）が２５ｎｍ未満の露光を行う場合には
、数ｎｍ以上数１０ｎｍ以下と極めて波長が短い超紫外線（Ｅｘｔｒｅｍｅ  Ｕｌｔｒａ
ｖｉｏｌｅｔ）を用いてマスク形成の露光を行うのが好適である。超紫外線による露光は
、解像度が高く焦点深度も大きい。従って、後に形成されるトランジスタのチャネル長（
Ｌ）を１０ｎｍ以上１０００ｎｍ以下とすることも可能である。このような方法でチャネ
ル長（Ｌ）を小さくすることにより、動作速度を向上させることができる。また、上記酸
化物半導体を用いたトランジスタはオフ電流が僅かであるため、微細化による消費電力の
増大を抑制できる。
【００７６】
導電層１０６のエッチングの際には、酸化物半導体層１０４ａが除去されないように、そ
れぞれの材料およびエッチング条件を適宜調節する。なお、材料およびエッチング条件に
よっては、当該工程において、酸化物半導体層１０４ａの一部がエッチングされ、溝部（
凹部）を有する酸化物半導体層となることもある。
【００７７】
また、上記マスクの使用数や工程数を削減するため、透過した光が複数の強度となる露光
マスクである多階調マスクによってレジストマスクを形成し、これを用いてエッチング工
程を行ってもよい。多階調マスクを用いて形成したレジストマスクは、複数の厚みを有す
る形状（階段状）となり、アッシングによりさらに形状を変形させることができるため、
複数のエッチング工程に用いることができる。つまり、一枚の多階調マスクによって、少
なくとも二種類以上の異なるパターンに対応するレジストマスクを形成することができる
。よって、露光マスク数を削減することができ、対応するフォトリソグラフィ工程も削減
できるため、工程の簡略化が図れる。
【００７８】
酸化処理は、マイクロ波（３００ＭＨｚ以上３００ＧＨｚ以下）によって励起された酸素
プラズマを用いた酸化処理（プラズマ酸化処理）とするのが好適である。マイクロ波によ
ってプラズマを励起することで、高密度プラズマが実現され、酸化物半導体層１０４ａへ
のダメージを十分に低減することができるからである。
【００７９】
より具体的には、例えば、周波数を３００ＭＨｚ以上３００ＧＨｚ以下（代表的には２．
４５ＧＨｚ）、圧力を５０Ｐａ以上５０００Ｐａ以下（代表的には５００Ｐａ）、基板温
度を２００℃以上４００℃以下（代表的には３００℃）とし、酸素とアルゴンとの混合ガ
スを用いて上記処理を行うことができる。
【００８０】
上記酸化処理によって、酸化物半導体層１０４ａに酸素が供給されることになるため、酸
化物半導体層１０４ａへのダメージを十分に低減しつつ、酸素欠損に起因する局在準位を
減少させることができる。つまり、酸化物半導体層１０４ａの特性を一層向上させること
ができる。
【００８１】
なお、酸化物半導体層１０４ａへのダメージを十分に低減しつつ、酸化物半導体層１０４
ａに酸素を供給することができる方法であれば、マイクロ波を用いたプラズマ酸化処理に
限定する必要は無い。例えば、酸素を含む雰囲気における熱処理などの方法を用いること
もできる。
【００８２】
また、上記酸化処理と併せて、酸化物半導体層１０４ａから水や水素などを除去する処理
を行ってもよい。例えば、窒素やアルゴンなどのガスを用いたプラズマ処理を行うことが
できる。
【００８３】
なお、上記酸化処理によって、ソース電極またはドレイン電極１０６ａ、および、ソース
電極またはドレイン電極１０６ｂの一部（特に、その側面に相当する部分）には酸化領域
１１０が形成されることになる。この酸化領域１１０は、トランジスタ１５０が微細化さ
れている場合（例えば、チャネル長が１０００ｎｍ未満である場合）には、特に有効であ
る。トランジスタの微細化に伴い、ゲート絶縁層に対してはその厚みを小さくすることが
要求されるが、酸化領域１１０を有することで、ゲート絶縁層の薄膜化やカバレッジ不良
などに起因して生じ得る、ゲート電極と、ソース電極またはドレイン電極のショートを防
止できるためである。なお、当該酸化領域１１０は、５ｎｍ以上（好ましくは１０ｎｍ以
上）の厚みを有していれば、十分に効果的である。
【００８４】
また、上記酸化処理は、露出した絶縁層１０２の膜質改善の観点からも有効である。
【００８５】
なお、ソース電極またはドレイン電極１０６ａや、ソース電極またはドレイン電極１０６
ｂの上部の酸化を防止する役割を有する点で、絶縁層１０８ａおよび絶縁層１０８ｂは重
要である。エッチングの際に用いたマスクを残存させたまま、上記プラズマ処理をするに
は大きな困難が伴うからである。
【００８６】
なお、図２（Ｄ）では、図２（Ｃ）に示す導電層１０６および絶縁層１０８を選択的にエ
ッチングして、ソース電極またはドレイン電極１０６ａ、ソース電極またはドレイン電極
１０６ｂ、絶縁層１０８ａ、絶縁層１０８ｂを一度に形成する場合を例示しているが、開
示する発明の一態様はこれに限定されない。
【００８７】
例えば、導電層１０６および絶縁層１０８の酸化物半導体層１０４ａと重畳する領域のみ
を選択的にエッチングして、トランジスタのチャネル形成領域にまで達する開口を形成し
た後に、当該領域に対して上記プラズマ処理を行って、酸化物半導体層１０４ａに酸素を
供給し、また、導電層１０６の露出した部分を酸化し、その後、再度のエッチングによっ
て、ソース電極またはドレイン電極１０６ａ、ソース電極またはドレイン電極１０６ｂ、
絶縁層１０８ａ、絶縁層１０８ｂを完成させても良い。このような工程を採用する場合に
は、目的とする部分にのみ酸化処理を適用することができるため、他の部分に対して、酸
化処理に起因する悪影響を与えずに済むというメリットがある。
【００８８】
次に、大気に触れさせることなく、酸化物半導体層１０４ａの一部に接するゲート絶縁層
１１２を形成する（図３（Ａ）参照）。ゲート絶縁層１１２は、ＣＶＤ法やスパッタリン
グ法等を用いて形成することができる。また、ゲート絶縁層１１２は、酸化珪素、窒化珪
素、酸化窒化珪素、窒化酸化珪素、酸化アルミニウム、酸化ハフニウム、酸化タンタルな
どを含むように形成するのが好適である。なお、ゲート絶縁層１１２は、単層構造として
も良いし、積層構造としても良い。ゲート絶縁層１１２の厚さは特に限定されないが、例
えば、１０ｎｍ以上５００ｎｍ以下とすることができる。
【００８９】
なお、不純物を除去することなどによりｉ型化または実質的にｉ型化された酸化物半導体
（高純度化された酸化物半導体）は、界面準位や界面電荷に対して極めて敏感であるため
、ゲート絶縁層１１２には、高い品質が要求されることになる。
【００９０】
例えば、マイクロ波（例えば、２．４５ＧＨｚ）を用いた高密度プラズマＣＶＤ法は、緻
密で絶縁耐圧の高い高品質なゲート絶縁層１１２を形成できる点で好適である。高純度化
された酸化物半導体層と高品質なゲート絶縁層とが密接することにより、界面準位を低減
して界面特性を良好なものとすることができるからである。
【００９１】
もちろん、ゲート絶縁層１１２として良質な絶縁層を形成できるのであれば、スパッタリ
ング法やプラズマＣＶＤ法など他の方法を適用することも可能である。また、形成後の熱
処理によって、膜質や界面特性などが改質される絶縁層を適用しても良い。いずれにして
も、ゲート絶縁層１１２としての膜質が良好であると共に、酸化物半導体層との界面準位
密度を低減し、良好な界面を形成できるものを設ければよい。
【００９２】
このようにゲート絶縁層との界面特性を良好にするとともに、酸化物半導体の不純物、特
に水素や水などを排除することで、ゲートバイアス・熱ストレス試験（ＢＴ試験：例えば
、８５℃、２×１０６Ｖ／ｃｍ、１２時間など）に対してしきい値電圧（Ｖｔｈ）が変動
しない、安定なトランジスタを得ることが可能である。
【００９３】
その後、不活性ガス雰囲気下、または酸素雰囲気下で第２の熱処理を行う。熱処理の温度
は、２００℃以上４００℃以下、望ましくは２５０℃以上３５０℃以下である。例えば、
窒素雰囲気下で２５０℃、１時間の熱処理を行えばよい。第２の熱処理を行うと、トラン
ジスタの電気的特性のばらつきを軽減することができる。なお、本実施の形態では、ゲー
ト絶縁層１１２の形成後に第２の熱処理を行っているが、第２の熱処理のタイミングは、
第１の熱処理の後であれば特に限定されない。
【００９４】
次に、ゲート絶縁層１１２上の酸化物半導体層１０４ａと重畳する領域にゲート電極１１
４を形成する（図３（Ｂ）参照）。ゲート電極１１４は、ゲート絶縁層１１２上に導電層
を成膜した後に、当該導電層を選択的にパターニングすることによって形成することがで
きる。
【００９５】
上記導電層は、スパッタ法をはじめとするＰＶＤ法や、プラズマＣＶＤ法などのＣＶＤ法
を用いて成膜することができる。また、導電層は、アルミニウム、クロム、銅、タンタル
、チタン、モリブデン、タングステンからから選ばれた元素や、上述した元素を成分とす
る合金等を用いて成膜することができる。マンガン、マグネシウム、ジルコニウム、ベリ
リウム、トリウムのいずれか一または複数を含む材料を用いてもよい。また、アルミニウ
ムに、チタン、タンタル、タングステン、モリブデン、クロム、ネオジム、スカンジウム
から選ばれた元素を一または複数含有させた材料を用いてもよい。
【００９６】
また、導電層は、導電性の金属酸化物を用いて成膜しても良い。導電性の金属酸化物とし
ては酸化インジウム（Ｉｎ２Ｏ３）、酸化スズ（ＳｎＯ２）、酸化亜鉛（ＺｎＯ）、酸化
インジウム酸化スズ合金（Ｉｎ２Ｏ３―ＳｎＯ２、ＩＴＯと略記する場合がある）、酸化
インジウム酸化亜鉛合金（Ｉｎ２Ｏ３―ＺｎＯ）、または、これらの金属酸化物材料にシ
リコン若しくは酸化シリコンを含有させたものを用いることができる。
【００９７】
導電層は、単層構造であっても良いし、２層以上の積層構造としてもよい。例えば、シリ
コンを含むアルミニウム膜の単層構造、アルミニウム膜上にチタン膜が積層された２層構
造、チタン膜とアルミニウム膜とチタン膜とが積層された３層構造などが挙げられる。こ
こでは、チタンを含む材料を用いて導電層を成膜し、ゲート電極１１４に加工する。
【００９８】
次に、ゲート絶縁層１１２およびゲート電極１１４上に、層間絶縁層１１６および層間絶
縁層１１８を成膜する（図３（Ｃ）参照）。層間絶縁層１１６および層間絶縁層１１８は
、ＰＶＤ法やＣＶＤ法などを用いて成膜することができる。また、酸化シリコン、窒化酸
化シリコン、窒化シリコン、酸化ハフニウム、酸化アルミニウム、酸化タンタル等の無機
絶縁材料を含む材料を用いて成膜することができる。なお、本実施の形態では、層間絶縁
層１１６と層間絶縁層１１８の積層構造としているが、開示する発明の一態様はこれに限
定されない。１層としても良いし、３層以上の積層構造としても良い。
【００９９】
なお、上記層間絶縁層１１８は、その表面が平坦になるように成膜することが望ましい。
表面が平坦になるように層間絶縁層１１８を形成することで、層間絶縁層１１８上に、電
極や配線などを好適に形成することができるためである。
【０１００】
以上により、酸化物半導体を用いたトランジスタ１５０が完成する。
【０１０１】
上述のような方法でトランジスタ１５０を作製した場合、酸化物半導体層１０４ａの水素
濃度は５×１０１９／ｃｍ３以下となり、また、トランジスタ１５０のオフ電流は１×１
０−１３Ａ以下となる。このように、水素濃度が十分に低減され、酸素が供給されること
により高純度化された酸化物半導体層１０４ａを適用することで、優れた特性のトランジ
スタ１５０を得ることができる。なお、水素濃度を低減した直後に、酸素の供給を行う場
合には、酸化物半導体層に水素や水などが混入するおそれがないため、極めて良好な特性
の酸化物半導体層を実現することができるという点で好適である。もちろん、良好な特性
の酸化物半導体層を実現できるのであれば、水素濃度の低減処理と、酸素の供給処理は、
連続的に行われる必要はない。例えば、これらの処理の間に別の処理を含んでいても良い
。また、これらの処理を、同時に行っても良い。
【０１０２】
また、本実施の形態では、酸化物半導体層１０４ａに酸素を供給すべく、酸化物半導体層
１０４ａに酸素プラズマ処理を施している。このため、トランジスタ１５０の特性はさら
に高いものとなる。また、ソース電極またはドレイン電極の側面に相当する領域が酸化さ
れることになるため、ゲート絶縁層の薄膜化に起因して生じるおそれのある、ゲート電極
−ソース電極（またはドレイン電極）間の短絡を防止することができる。
【０１０３】
なお、酸化物半導体において、物性研究は多くなされているが、これらの研究は、局在準
位そのものを十分に減らすという思想を含まない。開示する発明の一態様では、局在準位
の原因になり得る水や水素を酸化物半導体中より除去することで、高純度化した酸化物半
導体を作製する。これは、局在準位そのものを十分に減らすという思想に立脚するもので
ある。そして、これによって極めて優れた工業製品の製造を可能とするものである。
【０１０４】
なお、水素や水などを除去する際には、同時に酸素が除去されてしまうことがある。この
ため、酸素欠乏により発生する金属の未結合手に対して酸素を供給し、酸素欠陥による局
在準位を減少させることにより、酸化物半導体をさらに高純度化（ｉ型化）するのは好適
である。たとえば、チャネル形成領域に密接して酸素過剰の酸化膜を形成し、２００℃以
上４００℃以下、代表的には２５０℃程度の温度条件での熱処理を行うことで、当該酸化
膜から酸素を供給して、酸素欠陥による局在準位を減少させることが可能である。また、
第２の熱処理中に、不活性ガスを、酸素を含むガスに切り替えても良い。第２の熱処理に
続けて、酸素雰囲気、または水素や水を十分に除去した雰囲気における降温過程を経るこ
とで、酸化物半導体中に酸素を供給することも可能である。
【０１０５】
酸化物半導体の特性を悪化させる要因は、過剰な水素による伝導帯下０．１ｅＶ以上０．
２ｅＶ以下の浅い準位や、酸素欠損による深い準位、などに起因するものと考えられる。
これらの欠陥を無くすために、水素を徹底的に除去し、酸素を十分に供給するという技術
思想は正しいものであろう。
【０１０６】
なお、酸化物半導体は一般にｎ型とされているが、開示する発明の一態様では、水や水素
などの不純物を除去すると共に、酸化物半導体の構成元素である酸素を供給することでｉ
型化を実現する。この点、シリコンなどのように不純物を添加してのｉ型化ではなく、従
来にない技術思想を含むものといえる。
【０１０７】
＜酸化物半導体を用いたトランジスタの電導機構＞
ここで、酸化物半導体を用いたトランジスタの電導機構につき、図４乃至図７を用いて説
明する。なお、以下の説明では、理解の容易のため理想的な状況を仮定しており、そのす
べてが現実の様子を反映しているとは限らない。また、以下の説明はあくまでも一考察に
過ぎず、発明の有効性に影響を与えるものではないことを付記する。
【０１０８】
図４は、酸化物半導体を用いたトランジスタ（薄膜トランジスタ）の断面図である。ゲー
ト電極（ＧＥ１）上にゲート絶縁層（ＧＩ）を介して酸化物半導体層（ＯＳ）が設けられ
、その上にソース電極（Ｓ）およびドレイン電極（Ｄ）が設けられ、ソース電極（Ｓ）お
よびドレイン電極（Ｄ）を覆うように絶縁層が設けられている。
【０１０９】
図５には、図４のＡ−Ａ’断面におけるエネルギーバンド図（模式図）を示す。また、図
５中の黒丸（●）は電子を示し、白丸（○）は正孔を示し、それぞれは電荷（−ｑ、＋ｑ
）を有している。ドレイン電極に正の電圧（ＶＤ＞０）を印加した上で、破線はゲート電
極に電圧を印加しない場合（ＶＧ＝０）、実線はゲート電極に正の電圧（ＶＧ＞０）を印
加する場合を示す。ゲート電極に電圧を印加しない場合は高いポテンシャル障壁のために
電極から酸化物半導体側へキャリア（電子）が注入されず、電流を流さないオフ状態を示
す。一方、ゲートに正の電圧を印加するとポテンシャル障壁が低下し、電流を流すオン状
態を示す。
【０１１０】
図６には、図４におけるＢ−Ｂ’の断面におけるエネルギーバンド図（模式図）を示す。
図６（Ａ）は、ゲート電極（ＧＥ１）に正の電圧（ＶＧ＞０）が与えられた状態であり、
ソース電極とドレイン電極との間にキャリア（電子）が流れるオン状態を示している。ま
た、図６（Ｂ）は、ゲート電極（ＧＥ１）に負の電圧（ＶＧ＜０）が印加された状態であ
り、オフ状態（少数キャリアは流れない状態）である場合を示す。
【０１１１】
図７は、真空準位と金属の仕事関数（φＭ）、酸化物半導体の電子親和力（χ）の関係を
示す。
【０１１２】
常温において金属中の電子は縮退しており、フェルミ準位は伝導帯内に位置する。一方、
従来の酸化物半導体はｎ型であり、そのフェルミ準位（ＥＦ）は、バンドギャップ中央に
位置する真性フェルミ準位（Ｅｉ）から離れて、伝導帯寄りに位置している。なお、酸化
物半導体において水素の一部はドナーとなりｎ型化する要因の一つであることが知られて
いる。
【０１１３】
これに対して開示する発明の一態様に係る酸化物半導体は、ｎ型化の要因である水素を酸
化物半導体から除去し、酸化物半導体の主成分以外の元素（不純物元素）が極力含まれな
いように高純度化することにより真性（ｉ型）とし、または真性とせんとしたものである
。すなわち、不純物元素を添加してｉ型化するのではなく、水素や水等の不純物を極力除
去することにより、高純度化されたｉ型（真性半導体）またはそれに近づけることを特徴
としている。これにより、フェルミ準位（ＥＦ）は真性フェルミ準位（Ｅｉ）と同程度と
することができる。
【０１１４】
酸化物半導体のバンドギャップ（Ｅｇ）は３．１５ｅＶで、電子親和力（χ）は４．３Ｖ
と言われている。ソース電極およびドレイン電極を構成するチタン（Ｔｉ）の仕事関数は
、酸化物半導体の電子親和力（χ）とほぼ等しい。この場合、金属−酸化物半導体界面に
おいて、電子に対してショットキー型の障壁は形成されない。
【０１１５】
このとき電子は、図６（Ａ）で示すように、ゲート絶縁層と高純度化された酸化物半導体
との界面付近（酸化物半導体のエネルギー的に安定な最低部）を移動する。
【０１１６】
また、図６（Ｂ）に示すように、ゲート電極（ＧＥ１）に負の電位が与えられると、少数
キャリアであるホールは実質的にゼロであるため、電流は限りなくゼロに近い値となる。
【０１１７】
このように、酸化物半導体の主成分以外の元素（不純物元素）が極力含まれないように高
純度化することにより、真性（ｉ型）とし、または実質的に真性となるため、ゲート絶縁
層との界面特性が顕在化する。そのため、ゲート絶縁層には、酸化物半導体と良好な界面
を形成できるものが要求される。具体的には、例えば、ＶＨＦ帯〜マイクロ波帯の電源周
波数で生成される高密度プラズマを用いたＣＶＤ法で作製される絶縁層や、スパッタリン
グ法で作製される絶縁層などを用いることが好ましい。
【０１１８】
酸化物半導体を高純度化しつつ、酸化物半導体とゲート絶縁層との界面を良好なものとす
ることにより、例えば、トランジスタのチャネル幅（Ｗ）が１×１０４μｍ、チャネル長
（Ｌ）が３μｍの場合には、１０−１３Ａ以下のオフ電流、０．１Ｖ／ｄｅｃ．のサブス
レッショルドスイング値（Ｓ値）（ゲート絶縁層の厚さ：１００ｎｍ）が実現され得る。
【０１１９】
このように、酸化物半導体の主成分以外の元素（不純物元素）が極力含まれないように高
純度化することにより、トランジスタの動作を良好なものとすることができる。
【０１２０】
＜酸化物半導体を用いたトランジスタのホットキャリア劣化耐性＞
次に、酸化物半導体を用いたトランジスタのホットキャリア劣化耐性につき、図８乃至図
１０を用いて説明する。なお、以下の説明では、理解の容易のため理想的な状況を仮定し
ており、そのすべてが現実の様子を反映しているとは限らない。また、以下の説明はあく
までも一考察に過ぎないことを付記する。
【０１２１】
ホットキャリア劣化の主要因としては、チャネルホットエレクトロン注入（ＣＨＥ注入）
とドレインアバランシェホットキャリア注入（ＤＡＨＣ注入）がある。なお、以下では簡
単のため、電子のみを考慮する。
【０１２２】
ＣＨＥ注入とは、半導体層中においてゲート絶縁層の障壁以上のエネルギーを有するよう
になった電子が、ゲート絶縁層などに注入される現象をいう。電子へのエネルギーの授与
は、電子が低電界で加速される事で行われる。
【０１２３】
ＤＡＨＣ注入とは、高電界により加速された電子の衝突によって生じる新たな電子がゲー
ト絶縁層などに注入される現象を言う。ＤＡＨＣ注入とＣＨＥ注入との相違は、衝突イオ
ン化によるアバランシェ降伏を伴うか否かにある。なお、ＤＡＨＣ注入では、半導体のバ
ンドギャップ以上の運動エネルギーを持つ電子が必要となる。
【０１２４】
図８に、シリコン（Ｓｉ）のバンド構造から見積もった各種ホットキャリア注入に要する
エネルギーを示し、図９に、Ｉｎ−Ｇａ−Ｚｎ−Ｏ系の酸化物半導体（ＩＧＺＯ）のバン
ド構造から見積もった各種ホットキャリア注入に要するエネルギーを示す。また、図８（
Ａ）および図９（Ａ）はＣＨＥ注入を表し、図８（Ｂ）および図９（Ｂ）はＤＡＨＣ注入
を表す。
【０１２５】
シリコンでは、ＣＨＥ注入よりもＤＡＨＣ注入による劣化が深刻となる。これは、シリコ
ン中において衝突せずに加速されるキャリア（例えば電子）はごく僅かであるのに対して
、シリコンはバンドギャップが小さく、アバランシェ降伏が生じやすいことに起因してい
る。アバランシェ降伏によりゲート絶縁層の障壁を越えられる電子の数は増加し、ＣＨＥ
注入の確率を容易に上回る。
【０１２６】
Ｉｎ−Ｇａ−Ｚｎ−Ｏ系の酸化物半導体では、ＣＨＥ注入に必要なエネルギーはシリコン
の場合と大きく異ならず、やはりその確率は低いものである。また、ＤＡＨＣ注入に必要
なエネルギーは、バンドギャップの広さからＣＨＥ注入に必要なエネルギーと同程度とな
る。
【０１２７】
つまり、ＣＨＥ注入とＤＡＨＣ注入の確率はいずれも低く、シリコンと比較してホットキ
ャリア劣化の耐性は高い。
【０１２８】
ところで、Ｉｎ−Ｇａ−Ｚｎ−Ｏ系の酸化物半導体のバンドギャップは高耐圧材料として
注目される炭化シリコン（ＳｉＣ）と同程度である。図１０に、４Ｈ−ＳｉＣについての
各種ホットキャリア注入に必要なエネルギーを示す。また、図１０（Ａ）はＣＨＥ注入を
表し、図１０（Ｂ）はＤＡＨＣ注入を表す。ＣＨＥ注入に関しては、Ｉｎ−Ｇａ−Ｚｎ−
Ｏ系の酸化物半導体の方が若干そのしきいが高く、有利といえる。
【０１２９】
以上、Ｉｎ−Ｇａ−Ｚｎ−Ｏ系の酸化物半導体はシリコンと比較してホットキャリア劣化
への耐性やソース−ドレイン破壊への耐性が非常に高いということが分かる。また、炭化
シリコンと比較しても遜色のない耐圧が得られるといえる。
【０１３０】
＜酸化物半導体を用いたトランジスタにおける短チャネル効果＞
次に、酸化物半導体を用いたトランジスタにおける短チャネル効果に関し、図１１および
図１２を用いて説明する。なお、以下の説明では、理解の容易のため理想的な状況を仮定
しており、そのすべてが現実の様子を反映しているとは限らない。また、以下の説明はあ
くまでも一考察に過ぎないことを付記する。
【０１３１】
短チャネル効果とは、トランジスタの微細化（チャネル長（Ｌ）の縮小）に伴って顕在化
する電気特性の劣化をいう。短チャネル効果は、ドレインの効果がソースにまでおよぶこ
とに起因するものである。短チャネル効果の具体例としては、しきい値電圧の低下、Ｓ値
の増大、漏れ電流の増大などがある。
【０１３２】
ここでは、デバイスシミュレーションを用い、短チャネル効果を抑制することができる構
造に関して検証した。具体的には、キャリア濃度および酸化物半導体層の厚さを異ならせ
た４種類のモデルを用意して、チャネル長（Ｌ）としきい値電圧（Ｖｔｈ）の関係を確認
した。モデルとしては、ボトムゲート構造のトランジスタを採用し、酸化物半導体のキャ
リア濃度を１．７×１０−８／ｃｍ３、または１．０×１０１５／ｃｍ３のいずれかとし
、酸化物半導体層の厚さを１μｍ、または３０ｎｍのいずれかとした。なお、酸化物半導
体としてＩｎ−Ｇａ−Ｚｎ−Ｏ系の酸化物半導体を用い、ゲート絶縁層として１００ｎｍ
の厚さの酸化窒化珪素膜を用いた。酸化物半導体のバンドギャップを３．１５ｅＶ、電子
親和力を４．３ｅＶ、比誘電率を１５、電子移動度を１０ｃｍ２／Ｖｓと仮定した。酸化
窒化珪素膜の比誘電率を４．０と仮定した。計算にはシルバコ社製デバイスシミュレーシ
ョンソフト「Ａｔｌａｓ」を使用した。
【０１３３】
なお、トップゲート構造とボトムゲート構造では、計算結果に大きな相違はない。
【０１３４】
計算結果を図１１および図１２に示す。図１１は、キャリア濃度が１．７×１０−８／ｃ
ｍ３の場合、図１２は、キャリア濃度が１．０×１０１５／ｃｍ３の場合である。図１１
および図１２には、チャネル長（Ｌ）が１０μｍのトランジスタを基準とし、チャネル長
（Ｌ）を１０μｍから１μｍまで変化させたときのしきい値電圧（Ｖｔｈ）の変化量（Δ
Ｖｔｈ）を示している。図１１に示すとおり、酸化物半導体のキャリア濃度が１．７×１
０−８／ｃｍ３であり、酸化物半導体層の厚さが１μｍの場合は、しきい値電圧の変化量
（ΔＶｔｈ）は−３．６Ｖであった。また、図１１に示すとおり、酸化物半導体のキャリ
ア濃度が１．７×１０−８／ｃｍ３であり、酸化物半導体層の厚さが３０ｎｍの場合は、
しきい値電圧の変化量（ΔＶｔｈ）は−０．２Ｖであった。また、図１２に示すとおり、
酸化物半導体のキャリア濃度が１．０×１０１５／ｃｍ３であり、酸化物半導体層の厚さ
が１μｍの場合は、しきい値電圧の変化量（ΔＶｔｈ）は−３．６Ｖであった。また、図
１２に示すとおり、酸化物半導体のキャリア濃度が１．０×１０１５／ｃｍ３であり、酸
化物半導体層の厚さが３０ｎｍの場合は、しきい値電圧の変化量（ΔＶｔｈ）は−０．２
Ｖであった。当該結果は、酸化物半導体を用いたトランジスタにおいて、酸化物半導体層
の厚さを小さくすることで、短チャネル効果を抑制できることを示すものといえる。例え
ば、チャネル長（Ｌ）が１μｍ程度の場合、キャリア濃度が十分に大きい酸化物半導体層
であっても、その厚さを３０ｎｍ程度とすれば、短チャネル効果を十分に抑制することが
できることが理解される。
【０１３５】
＜キャリア濃度＞
開示する発明に係る技術思想は、酸化物半導体層におけるキャリア濃度を十分に小さくし
、できるだけ真性（ｉ型）に近づけようとするものである。以下、キャリア濃度の求め方
、および、実際に測定したキャリア濃度に関し、図１３および図１４を参照して説明する
。
【０１３６】
まず、キャリア濃度の求め方について簡単に説明する。キャリア濃度は、ＭＯＳキャパシ
タを作製し、ＭＯＳキャパシタのＣＶ測定の結果（ＣＶ特性）を評価することで求めるこ
とが可能である。
【０１３７】
より具体的には、ＭＯＳキャパシタのゲート電圧Ｖｇと容量Ｃとの関係をプロットしたＣ
−Ｖ特性を取得し、当該Ｃ−Ｖ特性からゲート電圧Ｖｇと（１／Ｃ）２との関係を表すグ
ラフを取得し、当該グラフにおいて弱反転領域での（１／Ｃ）２の微分値を求め、当該微
分値を式（１）に代入することによりキャリア濃度Ｎｄの大きさが求められる。なお、式
（１）において、ｅは電気素量、ε０は真空の誘電率、εは酸化物半導体の比誘電率であ
る。
【０１３８】
【数１】
2020092285.tif 000003
【０１３９】
次に、上記の方法を用いて実際に測定したキャリア濃度について説明する。測定には、ガ
ラス基板上にチタン膜を３００ｎｍの厚さで形成し、チタン膜上に窒化チタン膜を１００
ｎｍの厚さで形成し、窒化チタン膜上に、Ｉｎ−Ｇａ−Ｚｎ−Ｏ系の酸化物半導体を用い
た酸化物半導体層を２μｍの厚さで形成し、酸化物半導体層上に銀膜を３００ｎｍの厚さ
で形成した試料（ＭＯＳキャパシタ）を用いた。なお、酸化物半導体層は、Ｉｎ、Ｇａ、
およびＺｎを含む酸化物半導体成膜用ターゲット（Ｉｎ：Ｇａ：Ｚｎ＝１：１：０．５［
ａｔｏｍ比］）を用いたスパッタリング法により成膜した。また、酸化物半導体層の成膜
雰囲気は、アルゴンと酸素の混合雰囲気（流量比は、Ａｒ：Ｏ２＝３０（ｓｃｃｍ）：１
５（ｓｃｃｍ））とした。
【０１４０】
図１３にはＣ−Ｖ特性を、図１４にはＶｇと（１／Ｃ）２との関係を、それぞれ示す。図
１４の弱反転領域における（１／Ｃ）２の微分値から式（１）を用いて得られたキャリア
濃度は、６．０×１０１０／ｃｍ３であった。
【０１４１】
このように、ｉ型化または実質的にｉ型化された酸化物半導体（例えば、キャリア濃度が
１×１０１２／ｃｍ３未満、望ましくは、１×１０１１／ｃｍ３以下）を用いることで、
極めて優れたオフ電流特性のトランジスタを得ることが可能である。
【０１４２】
以上、本実施の形態に示す構成、方法などは、他の実施の形態に示す構成、方法などと適
宜組み合わせて用いることができる。
【０１４３】
（実施の形態２）
本実施の形態では、先の実施の形態で得られる半導体装置を搭載した電子機器の例につい
て図１５を用いて説明する。先の実施の形態で得られる半導体装置は、従来にない優れた
特性を有するものである。このため、当該半導体装置を用いて新たな構成の電子機器を提
供することが可能である。なお、先の実施の形態に係る半導体装置は、集積化されて回路
基板などに実装され、各電子機器の内部に搭載されることになる。
【０１４４】
図１５（Ａ）は、先の実施の形態に係る半導体装置を含むノート型のパーソナルコンピュ
ータであり、本体３０１、筐体３０２、表示部３０３、キーボード３０４などによって構
成されている。開示する発明に係る半導体装置をパーソナルコンピュータに適用すること
で、優れた性能のパーソナルコンピュータを提供することができる。
【０１４５】
図１５（Ｂ）は、先の実施の形態に係る半導体装置を含む携帯情報端末（ＰＤＡ）であり
、本体３１１には表示部３１３と、外部インターフェイス３１５と、操作ボタン３１４等
が設けられている。また、操作用の付属品としてスタイラス３１２がある。開示する発明
に係る半導体装置を携帯情報端末（ＰＤＡ）に適用することで、優れた性能の携帯情報端
末（ＰＤＡ）を提供することができる。
【０１４６】
図１５（Ｃ）には、先の実施の形態に係る半導体装置を含む電子ペーパーの一例として、
電子書籍３２０を示す。電子書籍３２０は、筐体３２１および筐体３２３の２つの筐体で
構成されている。筐体３２１および筐体３２３は、軸部３３７により一体とされており、
該軸部３３７を軸として開閉動作を行うことができる。このような構成により、電子書籍
３２０は、紙の書籍のように用いることが可能である。
【０１４７】
筐体３２１には表示部３２５が組み込まれ、筐体３２３には表示部３２７が組み込まれて
いる。表示部３２５および表示部３２７は、続き画面を表示する構成としてもよいし、異
なる画面を表示する構成としてもよい。異なる画面を表示する構成とすることで、例えば
右側の表示部（図１５（Ｃ）では表示部３２５）に文章を表示し、左側の表示部（図１５
（Ｃ）では表示部３２７）に画像を表示することができる。
【０１４８】
また、図１５（Ｃ）では、筐体３２１に操作部などを備えた例を示している。例えば、筐
体３２１は、電源３３１、操作キー３３３、スピーカー３３５などを備えている。操作キ
ー３３３により、頁を送ることができる。なお、筐体の表示部と同一面にキーボードやポ
インティングデバイスなどを備える構成としてもよい。また、筐体の裏面や側面に、外部
接続用端子（イヤホン端子、ＵＳＢ端子、またはＡＣアダプタおよびＵＳＢケーブルなど
の各種ケーブルと接続可能な端子など）、記録媒体挿入部などを備える構成としてもよい
。さらに、電子書籍３２０は、電子辞書としての機能を持たせた構成としてもよい。
【０１４９】
また、電子書籍３２０は、無線で情報を送受信できる構成としてもよい。無線により、電
子書籍サーバから、所望の書籍データなどを購入し、ダウンロードする構成とすることも
可能である。
【０１５０】
なお、電子ペーパーは、情報を表示するものであればあらゆる分野に適用することが可能
である。例えば、電子書籍以外にも、ポスター、電車などの乗り物の車内広告、クレジッ
トカード等の各種カードにおける表示などに適用することができる。開示する発明に係る
半導体装置を電子ペーパーに適用することで、優れた性能の電子ペーパーを提供すること
ができる。
【０１５１】
図１５（Ｄ）は、先の実施の形態に係る半導体装置を含む携帯電話機である。当該携帯電
話機は、筐体３４０および筐体３４１の二つの筐体で構成されている。筐体３４１は、表
示パネル３４２、スピーカー３４３、マイクロフォン３４４、ポインティングデバイス３
４６、カメラ用レンズ３４７、外部接続端子３４８などを備えている。また、筐体３４０
は、当該携帯電話機の充電を行う太陽電池セル３４９、外部メモリスロット３５０などを
備えている。また、アンテナは筐体３４１内部に内蔵されている。
【０１５２】
表示パネル３４２はタッチパネル機能を備えており、図１５（Ｄ）には映像表示されてい
る複数の操作キー３４５を点線で示している。なお、当該携帯電話は、太陽電池セル３４
９で出力される電圧を各回路に必要な電圧に昇圧するための昇圧回路を実装している。ま
た、上記構成に加えて、非接触ＩＣチップ、小型記録装置などを内蔵した構成とすること
もできる。
【０１５３】
表示パネル３４２は、使用形態に応じて表示の方向が適宜変化する。また、表示パネル３
４２と同一面上にカメラ用レンズ３４７を備えているため、テレビ電話が可能である。ス
ピーカー３４３およびマイクロフォン３４４は音声通話に限らず、テレビ電話、録音、再
生などが可能である。さらに、筐体３４０と筐体３４１はスライドし、図１５（Ｄ）のよ
うに展開している状態から重なり合った状態とすることができ、携帯に適した小型化が可
能である。
【０１５４】
外部接続端子３４８はＡＣアダプタやＵＳＢケーブルなどの各種ケーブルと接続可能であ
り、充電やデータ通信が可能になっている。また、外部メモリスロット３５０に記録媒体
を挿入し、より大量のデータの保存および移動に対応できる。また、上記機能に加えて、
赤外線通信機能、テレビ受信機能などを備えたものであってもよい。開示する発明に係る
半導体装置を携帯電話機に適用することで、優れた性能の携帯電話機を提供することがで
きる。
【０１５５】
図１５（Ｅ）は、先の実施の形態に係る半導体装置を含むデジタルカメラである。当該デ
ジタルカメラは、本体３６１、表示部（Ａ）３６７、接眼部３６３、操作スイッチ３６４
、表示部（Ｂ）３６５、バッテリー３６６などによって構成されている。開示する発明に
係る半導体装置をデジタルカメラに適用することで、優れた性能のデジタルカメラを提供
することができる。
【０１５６】
図１５（Ｆ）は、先の実施の形態に係る半導体装置を含むテレビジョン装置である。テレ
ビジョン装置３７０では、筐体３７１に表示部３７３が組み込まれている。表示部３７３
により、映像を表示することが可能である。なお、ここでは、スタンド３７５により筐体
３７１を支持した構成を示している。
【０１５７】
テレビジョン装置３７０の操作は、筐体３７１が備える操作スイッチや、別体のリモコン
操作機３８０により行うことができる。リモコン操作機３８０が備える操作キー３７９に
より、チャンネルや音量の操作を行うことができ、表示部３７３に表示される映像を操作
することができる。また、リモコン操作機３８０に、当該リモコン操作機３８０から出力
する情報を表示する表示部３７７を設ける構成としてもよい。
【０１５８】
なお、テレビジョン装置３７０は、受信機やモデムなどを備えた構成とするのが好適であ
る。受信機により、一般のテレビ放送の受信を行うことができる。また、モデムを介して
有線または無線による通信ネットワークに接続することにより、一方向（送信者から受信
者）または双方向（送信者と受信者間、あるいは受信者間同士など）の情報通信を行うこ
とが可能である。開示する発明に係る半導体装置をテレビジョン装置に適用することで、
優れた性能のテレビジョン装置を提供することができる。
【０１５９】
本実施の形態に示す構成、方法などは、他の実施の形態に示す構成、方法などと適宜組み
合わせて用いることができる。    
【実施例１】
【０１６０】
本実施例では、開示する発明の一態様に係る高密度プラズマ処理によって、導電層が酸化
される様子を確認した。以下、詳細に説明する。
【０１６１】
本実施例では、電源の周波数が２．４５ＧＨｚ、圧力が５００Ｐａの条件で、酸素とアル
ゴンとの混合ガスからプラズマを励起し、これを用いて導電層を処理した。また、処理時
間を１分（６０秒）、３分（１８０秒）、１０分（６００秒）の３条件とすることで、処
理時間と酸化領域の厚みとの関係を調査した。
【０１６２】
導電層としては、ガラス基板上に形成されたチタン膜およびガラス基板上に形成されたア
ルミニウム膜をそれぞれ用意した。また、基板温度をそれぞれ３００℃、３２５℃として
上記プラズマ処理を行った。つまり、基板温度が３００℃におけるチタン膜、基板温度が
３２５℃におけるチタン膜、基板温度が３００℃におけるアルミニウム膜、基板温度が３
２５℃におけるアルミニウム膜、の４条件に関して、処理時間と酸化領域の厚みとの関係
を調査した。
【０１６３】
調査結果を図１６に示す。図１６から、アルミニウムと比較して、チタンの方が、酸化速
度が大きいことが分かる。また、チタンでは酸化速度の温度依存が大きいのに対して、ア
ルミニウムでは酸化速度の温度依存が小さい。さらに、アルミニウムでは、酸化領域の厚
さが、短時間で飽和する傾向にあるといえる。
【０１６４】
いずれの材料についても、ゲート電極と、ソース電極またはドレイン電極のショートを抑
制するために十分な厚み（５ｎｍ以上）の酸化領域を得ることが可能である。
【０１６５】
本実施例で示したような高密度プラズマによる酸化処理を適用することで、通常のプラズ
マ処理による酸化処理を適用する場合と比較して、酸化物半導体層へのダメージを軽減し
つつ、酸素欠損に起因する局在準位を減少させることができる。つまり、酸化物半導体層
の特性を一層向上させることができる。
【０１６６】
また、上記酸化処理によって、ソース電極またはドレイン電極の一部（特に、その側面に
相当する部分）に酸化領域が形成されるため、ゲート電極と、ソース電極またはドレイン
電極のショートを防止できる。
【０１６７】
以上により、開示する発明の一態様は、酸化物半導体を用いたトランジスタの信頼性、そ
の他の特性の向上に、極めて効果的であることが理解される。
【符号の説明】
【０１６８】
１００    基板
１０２    絶縁層
１０４    酸化物半導体層
１０４ａ    酸化物半導体層
１０６    導電層
１０６ａ    ソース電極またはドレイン電極
１０６ｂ    ソース電極またはドレイン電極
１０８    絶縁層
１０８ａ    絶縁層
１０８ｂ    絶縁層
１１０    酸化領域
１１２    ゲート絶縁層
１１４    ゲート電極
１１６    層間絶縁層
１１８    層間絶縁層
１５０    トランジスタ
３０１    本体
３０２    筐体
３０３    表示部
３０４    キーボード
３１１    本体
３１２    スタイラス
３１３    表示部
３１４    操作ボタン
３１５    外部インターフェイス
３２０    電子書籍
３２１    筐体
３２３    筐体
３２５    表示部
３２７    表示部
３３１    電源
３３３    操作キー
３３５    スピーカー
３３７    軸部
３４０    筐体
３４１    筐体
３４２    表示パネル
３４３    スピーカー
３４４    マイクロフォン
３４５    操作キー
３４６    ポインティングデバイス
３４７    カメラ用レンズ
３４８    外部接続端子
３４９    太陽電池セル
３５０    外部メモリスロット
３６１    本体
３６３    接眼部
３６４    操作スイッチ
３６５    表示部（Ｂ）
３６６    バッテリー
３６７    表示部（Ａ）
３７０    テレビジョン装置
３７１    筐体
３７３    表示部
３７５    スタンド
３７７    表示部
３７９    操作キー
３８０    リモコン操作機
【図１】
2020092285.tif 000004
【図２】
2020092285.tif 000005
【図３】
2020092285.tif 000006
【図４】
2020092285.tif 000007
【図５】
2020092285.tif 000008
【図６】
2020092285.tif 000009
【図７】
2020092285.tif 000010
【図８】
2020092285.tif 000011
【図９】
2020092285.tif 000012
【図１０】
2020092285.tif 000013
【図１１】
2020092285.tif 000014
【図１２】
2020092285.tif 000015
【図１３】
2020092285.tif 000016
【図１４】
2020092285.tif 000017
【図１５】
2020092285.tif 000018
【図１６】
2020092285.tif 000019